(57)【要約】本発明は、透明性が高く、かつ、害虫の飛来を防止することができる合わせガラス用中間膜、及び、該合わせガラス用中間膜を含む合わせガラスを提供することを目的とする。本発明は、熱可塑性樹脂と、下記一般式（１）で表される構造を有する化合物又は下記一般式（２）で表される構造を有する化合物とを含む熱可塑性樹脂層を有する合わせガラス用中間膜である。［化１］2014051142.tif 000010一般式（１）中、Ｒ１、Ｒ２、Ｒ３、Ｒ４及びＲ５は有機基を表し、Ｍは多価金属を表す。［化２］2014051142.tif 000011一般式（２）中、Ｒ１、Ｒ２、Ｒ３、Ｒ４、Ｒ５、Ｒ２１及びＲ２２は有機基を表し、Ｍは多価金属を表す。
2014051142.tif 000002
【特許請求の範囲】
【請求項１】
熱可塑性樹脂と、下記一般式（１）で表される構造を有する化合物又は下記一般式（２）で表される構造を有する化合物とを含む熱可塑性樹脂層を有することを特徴とする合わせガラス用中間膜。
【化１】
2014051142.tif 000008
一般式（１）中、Ｒ１、Ｒ２、Ｒ３、Ｒ４及びＲ５は有機基を表し、Ｍは多価金属を表す。
【化２】
2014051142.tif 000009
一般式（２）中、Ｒ１、Ｒ２、Ｒ３、Ｒ４、Ｒ５、Ｒ２１及びＲ２２は有機基を表し、Ｍは多価金属を表す。
【請求項２】
一般式（１）又は一般式（２）中、Ｒ１はエーテル結合を有する有機基を表し、Ｒ２が水素原子又は水酸基を表し、Ｒ３が水素原子、水酸基又はＮＲ２５Ｒ２６を表し、Ｒ２５及びＲ２６は有機基であり、Ｒ４が水素原子、水酸基又はエステル結合を有する有機基を表し、Ｒ５が水素原子又は水酸基を表すことを特徴とする請求項１記載の合わせガラス用中間膜。
【請求項３】
一般式（１）又は一般式（２）中、Ｍがマグネシウムを表すことを特徴とする請求項１又は２記載の合わせガラス用中間膜。
【請求項４】
請求項１、２又は３記載の合わせガラス用中間膜が、一対のガラス板の間に積層されていることを特徴とする合わせガラス。
【発明の詳細な説明】
【技術分野】
【０００１】
本発明は、透明性が高く、かつ、害虫の飛来を防止することができる合わせガラス用中間膜、及び、該合わせガラス用中間膜を含む合わせガラスに関する。
【背景技術】
【０００２】
合わせガラスは、外部衝撃を受けて破損してもガラスの破片が飛散することが少なく安全であるため、自動車等の車両のフロントガラス、サイドガラス、リアガラスや、航空機、建築物等の窓ガラス等として広く使用されている。合わせガラスとして、少なくとも一対のガラス間に、例えば、液状可塑剤とポリビニルアセタールとを含む合わせガラス用中間膜を介在させ、一体化させた合わせガラス等が挙げられる。【０００３】
このような合わせガラスは、太陽光に含まれる紫外線が照射される環境で使用される。従来の合わせガラス用中間膜は紫外線吸収剤を含有しているため、紫外線を充分に吸収することができる。しかし、従来の合わせガラスは、波長が４００ｎｍを超える光線を充分に遮蔽することができない。一般的に、害虫が反応する光線の波長は４５０ｎｍ以下であり、従来の合わせガラスでは、害虫の飛来を防止することができないという問題がある。【０００４】
このような問題を解決するため、特許文献１には、合成樹脂と、紫外線吸収剤と、黄色染料とを含有する合わせガラス用中間膜を、ガラス板で挟持させた防虫合わせガラスが開示されている。特許文献１に記載の防虫合わせガラスは、採光性が高く、４００〜４５０ｎｍの波長域の可視光線を吸収できるとされている。【０００５】
特許文献１に記載の合わせガラス用中間膜は、４００〜４５０ｎｍの波長域の可視光線を吸収するために、黄色染料を必須成分として含有している。しかし、合わせガラス用中間膜中に黄色染料を均一に分散させる方法は何ら検討されていなかった。特許文献１に開示された合わせガラス用中間膜では、透明性が高く、かつ、害虫の飛来を防止することは困難である。
【先行技術文献】
【特許文献】
【０００６】
【特許文献１】特開２０００−３００１４９号公報
【発明の概要】
【発明が解決しようとする課題】
【０００７】
本発明は、透明性が高く、かつ、害虫の飛来を防止することができる合わせガラス用中間膜、及び、該合わせガラス用中間膜を含む合わせガラスを提供することを目的とする。
【課題を解決するための手段】
【０００８】
本発明は、熱可塑性樹脂と、下記一般式（１）で表される構造を有する化合物又は下記一般式（２）で表される構造を有する化合物とを含む熱可塑性樹脂層を有する合わせガラス用中間膜である。【０００９】
【化１】
2014051142.tif 000003
【００１０】
一般式（１）中、Ｒ１、Ｒ２、Ｒ３、Ｒ４及びＲ５は有機基を表し、Ｍは多価金属を表す。【００１１】
【化２】
2014051142.tif 000004
【００１２】
一般式（２）中、Ｒ１、Ｒ２、Ｒ３、Ｒ４、Ｒ５、Ｒ２１及びＲ２２は有機基を表し、Ｍは多価金属を表す。
以下に本発明を詳述する。【００１３】
本発明者らは、鋭意検討の結果、熱可塑性樹脂と、上記一般式（１）で表される構造を有する化合物（以下、「化合物Ｘ」ともいう。）又は上記一般式（２）で表される構造を有する化合物（以下、「化合物Ｙ」ともいう。）とを含む熱可塑性樹脂層を有する合わせガラス用中間膜は、透明性が高く、かつ、害虫の飛来を防止することができることを見出し、本発明を完成した。【００１４】
本発明の合わせガラス用中間膜は、熱可塑性樹脂と上記化合物Ｘ又は上記化合物Ｙとを含む熱可塑性樹脂層を有する。
本発明者は４００〜４５０ｎｍの波長域の可視光線を吸収し、かつ、高い透明性が得られる光吸収剤を検討した。その結果、上記化合物Ｘ又は上記化合物Ｙを含む合わせガラス用中間膜を用いて合わせガラスを製造すると、４００〜４５０ｎｍの波長域の可視光線を吸収できるだけでなく、透明性が高い合わせガラスが得られることを見出した。害虫を誘引する波長域として、一般的に、３７０ｎｍ付近の光線や、４８０ｎｍ付近の光線が知られている。本発明者は、上記化合物Ｘ又は上記化合物Ｙを含む合わせガラス用中間膜を用いて合わせガラスを製造すると、３７０ｎｍ付近の光線や、４８０ｎｍ付近の光線を吸収できるだけでなく、透明性が高い合わせガラスが得られることを見出した。【００１５】
本発明の合わせガラス用中間膜は、上記熱可塑性樹脂層のみを有する単層中間膜であってもよく、上記熱可塑性樹脂層と上記熱可塑性樹脂層の一方の面に配置されている第１の樹脂層とを有する多層中間膜であってもよい。上記第１の樹脂層はポリビニルアセタールを含むことが好ましい。第１の樹脂層は上記熱可塑性樹脂層の一方の面に直接積層されていてもよい。更に、上記熱可塑性樹脂層の他方の面に第２の樹脂層が配置されていてもよく、第１の樹脂層の上記熱可塑性樹脂層が積層されている面とは反対の面に第２の樹脂層が配置されていてもよい。なお、上記熱可塑性樹脂層の他方の面とは、一方の面の反対の面を意味する。【００１６】
上記熱可塑性樹脂は特に限定されず、ポリビニルアセタール、エチレン−酢酸ビニル共重合体、ウレタン樹脂、及び、アクリル樹脂等が挙げられる。なかでも、ガラスへの接着力に優れることから、ポリビニルアセタールであることが好ましい。
上記ポリビニルアセタールは、ポリビニルアルコールをアルデヒドでアセタール化して得られるポリビニルアセタールであれば特に限定されないが、ポリビニルブチラールが好適である。また、必要に応じて２種以上のポリビニルアセタールを併用してもよい。
上記ポリビニルアセタールのアセタール化度の好ましい下限は４０モル％、好ましい上限は８５モル％であり、より好ましい下限は６０モル％、より好ましい上限は７５モル％である。【００１７】
上記ポリビニルアセタールは、水酸基量の好ましい下限が１５モル％、好ましい上限が３５モル％である。水酸基量が１５モル％以上であると、合わせガラス用中間膜の成形が容易になる。水酸基量が３５モル％以下であると、得られる合わせガラス用中間膜の取り扱いが容易になる。
なお、上記アセタール化度及び水酸基量は、例えば、ＪＩＳ  Ｋ６７２８「ポリビニルブチラール試験方法」に準拠して測定できる。【００１８】
上記ポリビニルアセタールは、ポリビニルアルコールをアルデヒドでアセタール化することにより調製することができる。上記ポリビニルアルコールは、通常、ポリ酢酸ビニルを鹸化することにより得られ、鹸化度７０〜９９．８モル％のポリビニルアルコールが一般的に用いられる。
上記ポリビニルアルコールの重合度の好ましい下限は５００、好ましい上限は４０００である。上記ポリビニルアルコールの重合度が５００以上であると、得られる合わせガラスの耐貫通性が高くなる。上記ポリビニルアルコールの重合度が４０００以下であると、合わせガラス用中間膜の成形が容易になる。上記ポリビニルアルコールの重合度のより好ましい下限は１０００、より好ましい上限は３６００である。【００１９】
上記アルデヒドは特に限定されないが、一般には、炭素数が１〜１０のアルデヒドが好適に用いられる。上記炭素数が１〜１０のアルデヒドは特に限定されず、例えば、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド、ベンズアルデヒド等が挙げられる。なかでも、ｎ−ブチルアルデヒド、ｎ−ヘキシルアルデヒド、ｎ−バレルアルデヒドが好ましく、ｎ−ブチルアルデヒドがより好ましい。これらのアルデヒドは単独で用いられてもよく、２種以上を併用してもよい。【００２０】
上記化合物Ｘ又は上記化合物Ｙを含む合わせガラス用中間膜は、４５０〜５００ｎｍの波長域の可視光線を吸収することができるだけでなく、透明性が高くなる。更に、上記化合物Ｘ又は上記化合物Ｙを含む合わせガラス用中間膜は、３７０ｎｍ付近の光線や、４８０ｎｍ付近の光線を吸収することができるだけでなく、透明性が高くなる。そのため、害虫の飛来を防止し、可視光線透過率が高く、ヘイズ値が低い合わせガラスを得ることができる。２枚のクリアガラス（厚さ２．５ｍｍ）の間に本発明の合わせガラス用中間膜が積層された合わせガラスは、ＪＩＳ  Ｒ  ３２１２に準拠して測定される可視光線透過率が７０％以上であることが好ましい。２枚のクリアガラス（厚さ２．５ｍｍ）の間に本発明の合わせガラス用中間膜が積層された合わせガラスは、ＪＩＳ  Ｋ  ７１０５に準拠して測定されるヘイズ値が１０％以下であることが好ましい。従来の光吸収剤のなかには、４５０〜５００ｎｍの波長域の可視光線を吸収できる、他の光吸収剤が存在する。しかし、他の光吸収剤を含む合わせガラス用中間膜を用いて合わせガラスを製造すると、可視光線透過率が低くなるか、又は、ヘイズ値が高くなる。上記化合物Ｘを用いることによって、透明性が高く、かつ、害虫の飛来を防止することができる合わせガラス用中間膜が得られる。【００２１】
上記一般式（１）又は上記一般式（２）中、Ｒ１は、有機基であれば特に限定されないが、エーテル結合を有する有機基、又は、アリール基であることが好ましい。後述する可塑剤への溶解性が向上することから、Ｒ１はエーテル結合を有する有機基であることが好ましい。
上記エーテル結合を有する有機基は、−Ｏ−Ｒ１１という構造を有することがより好ましい。ここで、Ｒ１１は、炭素数１〜１０のアルキル基であることがより好ましく、炭素数１〜５のアルキル基であることが更に好ましく、炭素数１〜３のアルキル基であることが特に好ましい。上記アルキル基として、例えば、メチル基、エチル基、プロピル基、ブチル基及びペンチル基等が挙げられる。上記アルキル基の主鎖は直鎖構造であってもよく、分岐構造であってもよい。
上記アリール基は、フェニル基、又は、水酸基若しくはアルコキシ基を有する芳香環であることがより好ましく、水酸基若しくはアルコキシ基を有する芳香環であるアリール基であることが更に好ましく、６〜２０の炭素数を有するアリール基であることが特に好ましい。【００２２】
上記一般式（１）又は上記一般式（２）中、Ｒ２は、有機基であれば特に限定されないが、水素原子又は水酸基であることが好ましく、水素原子であることがより好ましい。
上記一般式（１）又は上記一般式（２）中、Ｒ３は、有機基であれば特に限定されないが、水素原子、水酸基又はＮＲ２５Ｒ２６であることが好ましく、水酸基又はＮＲ２５Ｒ２６であることがより好ましい。Ｒ２５及びＲ２６は、有機基であれば特に限定されないが、水素原子又はアルキル基であることが好ましく、水素原子であることがより好ましい。【００２３】
上記一般式（１）又は上記一般式（２）中、Ｒ４は、有機基であれば特に限定されないが、水素原子、水酸基又はエステル結合を有する有機基であることが好ましく、エステル結合を有する有機基であることがより好ましい。
上記エステル結合を有する有機基は、−Ｃ（Ｏ）−Ｏ−Ｒ４１という構造を有することが好ましい。ここで、Ｒ４１は、アルキル基又はアリール基であることが好ましい。上記アルキル基は、炭素数１〜１０のアルキル基であることがより好ましく、炭素数１〜５のアルキル基であることが更に好ましく、炭素数１〜３のアルキル基であることが特に好ましい。上記アルキル基として、例えば、メチル基、エチル基、プロピル基、ブチル基及びペンチル基等が挙げられる。上記アルキル基の主鎖は直鎖構造であってもよく、分岐構造であってもよい。
上記アリール基は炭素数６〜２０のアリール基であることがより好ましく、炭素数６〜１８のアリール基であることが更に好ましい。【００２４】
上記一般式（１）又は上記一般式（２）中、Ｒ５は有機基であれば特に限定されないが、水素原子又は水酸基であることが好ましく、水素原子であることがより好ましい。【００２５】
上記一般式（２）中、ＮＲ２１Ｒ２２はアミノ基である。Ｒ２１及びＲ２２は有機基であれば特に限定されないが、水素原子又はアルキル基であることが好ましく、水素原子であることがより好ましい。【００２６】
上記一般式（１）又は上記一般式（２）中、Ｍは多価金属であれば特に限定されないが、二価の金属であることが好ましい。害虫の飛来をより一層防止でき、かつ、透明性が高い合わせガラス用中間膜が得られることから、上記二価の金属はマグネシウム、カルシウム、ストロンチウム、バリウム又は亜鉛であることが好ましく、マグネシウムであることがより好ましい。【００２７】
上記化合物Ｘ又は上記化合物Ｙの含有量は特に限定されないが、上記熱可塑性樹脂１００重量部に対する好ましい下限は０．００１重量部、好ましい上限は１５重量部である。上記化合物Ｘ又は上記化合物Ｙの含有量が上記下限以上であると、害虫の飛来を防止する効果がより一層高くなり、上記上限以下であると、合わせガラス用中間膜の透明性がより一層高くなる。上記化合物Ｘの含有量のより好ましい下限は０．０１重量部、より好ましい上限は１０重量部、更に好ましい下限は０．１重量部、更に好ましい上限は５重量部である。【００２８】
上記化合物Ｘの製造方法は特に限定されないが、例えば、下記一般式（３）で表される構造を有する化合物Ａと、多価金属又は多価金属を含む化合物とを反応させることにより、上記化合物Ｘを製造する方法が挙げられる。【００２９】
【化３】
2014051142.tif 000005
【００３０】
上記一般式（３）中、Ｒ６、Ｒ７、Ｒ８、Ｒ９及びＲ１０は有機基を表す。【００３１】
上記化合物Ｙの製造方法は特に限定されないが、例えば、下記一般式（４）で表される構造を有する化合物Ｂと、多価金属又は多価金属を含む化合物とを反応させることにより、上記化合物Ｙを製造する方法が挙げられる。【００３２】
【化４】
2014051142.tif 000006
【００３３】
上記一般式（４）中、Ｒ６、Ｒ７、Ｒ８、Ｒ９、Ｒ１０、Ｒ２３及びＲ２４は有機基を表す。【００３４】
上記化合物Ａ又は化合物Ｂと、上記多価金属又は多価金属を含む化合物とを反応させる方法として、例えば、上記化合物Ａ又は化合物Ｂ、上記多価金属又は多価金属を含む化合物、及び、後述する可塑剤との混合物を撹拌し、上記化合物Ｘ又は上記化合物Ｙを製造する方法や、上記多価金属又は多価金属を含む化合物、及び、熱可塑性樹脂を含む合わせガラス用中間膜に、上記化合物Ａ又は化合物Ｂと溶剤とを含む溶液を塗布し、加熱により溶剤を揮発させることにより、上記化合物Ｘ又は上記化合物Ｙを製造する方法等が挙げられる。上記多価金属を含む化合物は特に限定されないが、多価金属塩であることが好ましく、カルボン酸の多価金属塩であることがより好ましい。【００３５】
上記一般式（３）又は上記一般式（４）中、Ｒ６は、有機基であれば特に限定されないが、エーテル結合を有する有機基、又は、アリール基であることが好ましい。溶剤との相溶性が高くなるため、Ｒ６はエーテル結合を有する有機基であることが好ましい。
上記エーテル結合を有する有機基は、−Ｏ−Ｒ６１という構造を有することがより好ましい。ここで、Ｒ６１は、炭素数１〜１０のアルキル基であることがより好ましく、炭素数１〜５のアルキル基であることが更に好ましく、炭素数１〜３のアルキル基であることが特に好ましい。上記アルキル基として、例えば、メチル基、エチル基、プロピル基、ブチル基及びペンチル基等が挙げられる。上記アルキル基の主鎖は直鎖構造であってもよく、分岐構造であってもよい。
上記アリール基は炭素数６〜２０のアリール基であることがより好ましく、炭素数６〜１８のアリール基であることが更に好ましい。【００３６】
上記一般式（３）又は上記一般式（４）中、Ｒ７は、有機基であれば特に限定されないが、水素原子又は水酸基であることが好ましく、水素原子であることがより好ましい。
上記一般式（３）又は上記一般式（４）中、Ｒ８は、有機基であれば特に限定されないが、水素原子、水酸基又はＮＲ２７Ｒ２８であることが好ましく、水酸基又はＮＲ２７Ｒ２８であることがより好ましい。Ｒ２７及びＲ２８は、有機基であれば特に限定されないが、水素原子又はアルキル基であることが好ましく、水素原子であることがより好ましい。【００３７】
上記一般式（３）又は上記一般式（４）中、Ｒ９は、有機基であれば特に限定されないが、水素原子、水酸基又はエステル結合を有する有機基であることが好ましく、エステル結合を有する有機基であることがより好ましい。上記エステル結合を有する有機基は、−Ｃ（Ｏ）−Ｏ−Ｒ９１という構造を有することが好ましい。ここで、Ｒ９１は、アルキル基又はアリール基であることが好ましい。上記アルキル基は、炭素数１〜１０のアルキル基であることがより好ましく、炭素数１〜５のアルキル基であることが更に好ましく、炭素数１〜３のアルキル基であることが特に好ましい。上記アルキル基として、例えば、メチル基、エチル基、プロピル基、ブチル基及びペンチル基等が挙げられる。上記アルキル基の主鎖は直鎖構造であってもよく、分岐構造であってもよい。
上記アリール基は炭素数６〜２０のアリール基であることがより好ましく、炭素数６〜１８のアリール基であることが更に好ましい。【００３８】
上記一般式（３）又は上記一般式（４）中、Ｒ１０は有機基であれば特に限定されないが、水素原子又は水酸基であることが好ましく、水素原子であることがより好ましい。【００３９】
上記一般式（４）中、ＮＲ２３Ｒ２４はアミノ基である。Ｒ２３及びＲ２４は有機基であれば特に限定されないが、水素原子又はアルキル基であることが好ましく、水素原子であることがより好ましい。【００４０】
上記化合物Ａとして、例えば、ジエチル−２，５−ジヒドロキシテレフタレート（Ａｌｄｒｉｃｈ社製、「２，５−ジヒドロキシテレフタル酸ジエチル」）、ジメチル−２，５−ジヒドロキシテレフタレート等が挙げられる。なかでも、コントラストがより一層高い画像を表示できることから、上記化合物Ａはジエチル−２，５−ジヒドロキシルテレフタレートであることが好ましい。
上記化合物Ｂとして、例えば、コントラストがより一層高い画像を表示できることから、ジエチル−２，５−ジアミノテレフタレート（Ａｌｄｒｉｃｈ社製）が好ましい。【００４１】
上記熱可塑性樹脂層は接着力調整剤を含むことが好ましい。上記接着力調整剤は特に限定されず、金属塩であることが好ましく、アルカリ金属塩、アルカリ土類金属塩及びマグネシウム塩からなる群から選択された少なくとも１種の金属塩であることが好ましい。上記金属塩は、カリウム及びマグネシウムの内の少なくとも１種の金属を含むことが好ましい。上記金属塩は、炭素数２〜１６の有機酸のアルカリ金属塩又は炭素数２〜１６の有機酸のアルカリ土類金属塩であることがより好ましく、炭素数２〜１６のカルボン酸マグネシウム塩又は炭素数２〜１６のカルボン酸カリウム塩であることが更に好ましい。上記炭素数２〜１６のカルボン酸マグネシウム塩及び上記炭素数２〜１６のカルボン酸カリウム塩としては特に限定されないが、例えば、酢酸マグネシウム、酢酸カリウム、プロピオン酸マグネシウム、プロピオン酸カリウム１９、２−エチルブタン酸マグネシウム、２−エチルブタン酸カリウム、２−エチルヘキサン酸マグネシウム及び２−エチルヘキサン酸カリウム等が挙げられる。なお、上記接着力調整剤が上記多価金属を含む場合、上記接着力調整剤を、上記多価金属を含む化合物として用いてもよい。【００４２】
上記接着力調整剤の含有量は特に限定されないが、上記熱可塑性樹脂１００重量部に対する好ましい下限が０．０００５重量部、好ましい上限が０．０５重量部である。上記接着力調整剤の含有量が０．０００５重量部以上であると、合わせガラスの耐貫通性が高くなる。上記接着力調整剤の含有量が０．０５重量部以下であると、合わせガラス用中間膜の透明性がより一層高くなる。上記接着力調整剤の含有量のより好ましい下限は０．００２重量部、より好ましい上限は０．０２重量部である。【００４３】
上記熱可塑性樹脂層の耐湿性が高くなることから、上記熱可塑性樹脂層中のアルカリ金属、アルカリ土類金属及びマグネシウムの含有量の合計は３００ｐｐｍ以下であることが好ましい。例えば、上記アルカリ金属、アルカリ土類金属及びマグネシウムは、上記接着力調整剤又は上記多価金属を含む化合物に由来する金属として含んでもよく、ポリビニルアセタールを合成する際に用いる中和剤に由来する金属として含んでもよい。上記熱可塑性樹脂層中のアルカリ金属、アルカリ土類金属及びマグネシウムの含有量の合計は２００ｐｐｍ以下であることがより好ましく、１５０ｐｐｍ以下であることが更に好ましく、１００ｐｐｍ以下であることが特に好ましい。
上記熱可塑性樹脂層中のマグネシウムの含有量は特に限定されず、好ましい下限は２０ｐｐｍ、好ましい上限は５００ｐｐｍ、より好ましい下限は５０ｐｐｍ、より好ましい上限は４００ｐｐｍ、更に好ましい下限は１００ｐｐｍ、更に好ましい上限は３００ｐｐｍである。
なお、上記アルカリ金属、アルカリ土類金属及びマグネシウムの含有量は、ＩＣＰ発光分析装置（島津製作所社製、「ＩＣＰＥ−９０００」）により測定することができる。【００４４】
上記熱可塑性樹脂層は、更に分散剤を含有することが好ましい。分散剤を含有することにより、上記化合物Ｘ又は上記化合物Ｙの凝集を抑制でき、合わせガラスの透明性をより一層高くすることができる。上記分散剤は、例えば、直鎖アルキルベンゼンスルホン酸塩等のスルホン酸構造を有する化合物や、ジエステル化合物、リシノール酸アルキルエステル、フタル酸エステル、アジピン酸エステル、セバシン酸エステル、リン酸エステル等のエステル構造を有する化合物や、ポリオキシエチレングリコール、ポリオキシプロピレングリコールやアルキルフェニル−ポリオキシエチレン−エーテル等のエーテル構造を有する化合物や、ポリカルボン酸等のカルボン酸構造を有する化合物や、ラウリルアミン、ジメチルラウリルアミン、オレイルプロピレンジアミン、ポリオキシエチレンの２級アミン、ポリオキシエチレンの３級アミン、ポリオキシエチレンのジアミン等のアミン構造を有する化合物や、ポリアルキレンポリアミンアルキレンオキシド等のポリアミン構造を有する化合物や、オレイン酸ジエタノールアミド、アルカノール脂肪酸アミド等のアミド構造を有する化合物や、ポリビニルピロリドン、ポリエステル酸アマイドアミン塩等の高分子量型アミド構造を有する化合物等の分散剤を用いることができる。また、ポリオキシエチレンアルキルエーテルリン酸（塩）や高分子ポリカルボン酸、縮合リシノール酸エステル等の高分子量分散剤を用いてもよい。なお、高分子量分散剤とは、その分子量が１万以上である分散剤と定義される。【００４５】
上記分散剤を配合する場合に、上記熱可塑性樹脂層中における化合物Ｘ又は化合物Ｙ１００重量部に対する上記分散剤の含有量の好ましい下限は１重量部、好ましい上限は５０重量部である。上記分散剤の含有量がこの範囲内であると、上記化合物Ｘ又は上記化合物Ｙを熱可塑性樹脂層中に均一に分散させることができる。上記分散剤の含有量のより好ましい下限は３重量部、より好ましい上限は３０重量部であり、更に好ましい下限は５重量部、更に好ましい上限は２５重量部である。【００４６】
上記熱可塑性樹脂層は、更に、紫外線吸収剤を含有することが好ましい。上記熱可塑性樹脂層が紫外線吸収剤を含有することにより、上記熱可塑性樹脂層の耐光性が高くなる。なお、上記熱可塑性樹脂層は紫外線吸収剤を含有していなくともよい。透明性がより一層高い合わせガラス用中間膜が得られることから、上記熱可塑性樹脂層中における上記紫外線吸収剤の含有量は、上記熱可塑性樹脂１００重量部に対する好ましい上限は１重量部、より好ましい上限は０．５重量部、更に好ましい上限は０．２重量部、特に好ましい上限は０．１重量部である。【００４７】
上記紫外線吸収剤は、例えば、マロン酸エステル構造を有する化合物、シュウ酸アニリド構造を有する化合物、ベンゾトリアゾール構造を有する化合物、ベンゾフェノン構造を有する化合物、トリアジン構造を有する化合物、ベンゾエート構造を有する化合物、ヒンダードアミン構造を有する化合物等の紫外線吸収剤が挙げられる。【００４８】
上記熱可塑性樹脂層は、必要に応じて、更に可塑剤を含有してもよい。上記可塑剤は特に限定されず、例えば、一塩基性有機酸エステル、多塩基性有機酸エステル等の有機エステル可塑剤、有機リン酸可塑剤、有機亜リン酸可塑剤等のリン酸可塑剤等が挙げられる。上記可塑剤は液状可塑剤であることが好ましい。【００４９】
上記一塩基性有機酸エステルは特に限定されないが、例えば、トリエチレングリコール、テトラエチレングリコール、トリプロピレングリコール等のグリコールと、酪酸、イソ酪酸、カプロン酸、２−エチル酪酸、ヘプチル酸、ｎ−オクチル酸、２−エチルヘキシル酸、ペラルゴン酸（ｎ−ノニル酸）、デシル酸等の一塩基性有機酸との反応によって得られたグリコールエステル等が挙げられる。なかでも、トリエチレングリコールジカプロン酸エステル、トリエチレングリコールジ−２−エチル酪酸エステル、トリエチレングリコールジ−ｎ−オクチル酸エステル、トリエチレングリコールジ−２−エチルヘキシル酸エステル等が好適である。【００５０】
上記多塩基性有機酸エステルは特に限定されないが、例えば、アジピン酸、セバシン酸、アゼライン酸等の多塩基性有機酸と、炭素数４〜８の直鎖又は分岐構造を有するアルコールとのエステル化合物が挙げられる。なかでも、ジブチルセバシン酸エステル、ジオクチルアゼライン酸エステル、ジブチルカルビトールアジピン酸エステル等が好適である。【００５１】
上記有機エステル可塑剤は特に限定されず、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、テトラエチレングリコールジ−２−エチルヘキサノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリエート、アジピン酸ジヘキシル、アジピン酸ジオクチル、アジピン酸ヘキシルシクロヘキシル、アジピン酸ジイソノニル、アジピン酸ヘプチルノニル、セバシン酸ジブチル、油変性セバシン酸アルキド、リン酸エステルとアジピン酸エステルとの混合物、アジピン酸エステル、炭素数４〜９のアルキルアルコール及び炭素数４〜９の環状アルコールから作製された混合型アジピン酸エステル、アジピン酸ヘキシル等の炭素数６〜８のアジピン酸エステル等が挙げられる。【００５２】
上記有機リン酸可塑剤は特に限定されず、例えば、トリブトキシエチルホスフェート、イソデシルフェニルホスフェート、トリイソプロピルホスフェート等が挙げられる。【００５３】
上記可塑剤のなかでも、ジヘキシルアジペート（ＤＨＡ）、トリエチレングリコールジ−２−エチルヘキサノエート（３ＧＯ）、テトラエチレングリコールジ−２−エチルヘキサノエート（４ＧＯ）、トリエチレングリコールジ−２−エチルブチレート（３ＧＨ）、テトラエチレングリコールジ−２−エチルブチレート（４ＧＨ）、テトラエチレングリコールジ−ｎ−ヘプタノエート（４Ｇ７）及びトリエチレングリコールジ−ｎ−ヘプタノエート（３Ｇ７）からなる群より選択される少なくとも１種であることが好ましい。【００５４】
更に、上記可塑剤として、加水分解を起こしにくいため、トリエチレングリコールジ−２−エチルヘキサノエート（３ＧＯ）、トリエチレングリコールジ−２−エチルブチレート（３ＧＨ）、テトラエチレングリコールジ−２−エチルヘキサノエート（４ＧＯ）、ジヘキシルアジペート（ＤＨＡ）を含有することが好ましく、テトラエチレングリコールジ−２−エチルヘキサノエート（４ＧＯ）、トリエチレングリコールジ−２−エチルヘキサノエート（３ＧＯ）を含有することがより好ましく、トリエチレングリコールジ−２−エチルヘキサノエートを含有することが更に好ましい。【００５５】
上記熱可塑性樹脂層における上記可塑剤の含有量は特に限定されないが、上記熱可塑性樹脂１００重量部に対する好ましい下限が３０重量部、好ましい上限が７０重量部である。上記可塑剤の含有量が３０重量部以上であると、合わせガラス用中間膜の溶融粘度が低くなるため、合わせガラス用中間膜を容易に成形できる。上記可塑剤の含有量が７０重量部以下であると、合わせガラス用中間膜の透明性がより一層高くなる。上記可塑剤の含有量のより好ましい下限は３５重量部、より好ましい上限は６３重量部である。【００５６】
上記熱可塑性樹脂層は、必要に応じて、酸化防止剤、光安定剤、帯電防止剤、青色顔料、青色染料、緑色顔料、緑色染料等の添加剤を含有してもよい。【００５７】
優れた耐光性を得ることができることから、上記熱可塑性樹脂層は、酸化防止剤を含有することが好ましい。上記酸化防止剤は特に限定されず、フェノール構造を有する酸化防止剤、硫黄を含む酸化防止剤及びリンを含む酸化防止剤等が挙げられる。
上記フェノール構造を有する酸化防止剤はフェノール骨格を有する酸化防止剤である。上記フェノール構造を有する酸化防止剤としては、例えば、２，６−ジ−ｔ−ブチル−ｐ−クレゾール（ＢＨＴ）、ブチル化ヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、及びビス（３，３’−ｔ−ブチルフェノール）ブチリックアッシドグリコールエステル及びペンタエリスリトールテトラキス［３−（３，５−ジ−ｔｅｒｔ−ブチル−４−ヒドロキシフェニル）プロピオナート］等が挙げられる。上記酸化防止剤は一種のみでもよく、二種以上を併用しても良い。【００５８】
上記熱可塑性樹脂層の厚さは特に限定されないが、好ましい下限は３００μｍ、好ましい上限は２０００μｍである。上記熱可塑性樹脂層の厚さがこの範囲内であると、害虫の飛来をより一層防止し、透明性がより一層高い合わせガラス用中間膜が得られる。上記熱可塑性樹脂層の厚さのより好ましい下限は３５０μｍ、より好ましい上限は１０００μｍである。【００５９】
本発明の合わせガラス用中間膜は、上記熱可塑性樹脂層のみを有する単層中間膜であってもよく、上記熱可塑性樹脂層と上記熱可塑性樹脂層の一方の面に配置されている第１の樹脂層とを有する多層中間膜であってもよい。第１の樹脂層はポリビニルアセタールを含むことが好ましい。第１の樹脂層は上記熱可塑性樹脂層の一方の面に直接積層されていてもよい。
本発明の合わせガラス用中間膜は、更に、上記熱可塑性樹脂層の他方の面に第２の樹脂層が配置されていてもよく、第１の樹脂層の上記熱可塑性樹脂層が積層されている面とは反対の面に第２の樹脂層が配置されていてもよい。上記第２の樹脂層はポリビニルアセタールを含むことが好ましい。なお、上記熱可塑性樹脂層の他方の面とは、一方の面の反対の面を意味する。【００６０】
上記第１の樹脂層及び第２の樹脂層に含まれるポリビニルアセタールとして、上記熱可塑性樹脂層に含まれるポリビニルアセタールを用いることができる。上記第１の樹脂層及び第２の樹脂層に含まれるポリビニルアセタールと上記熱可塑性樹脂層に含まれるポリビニルアセタールとは同一であってもよく、異なっていてもよい。
上記第１の樹脂層及び第２の樹脂層に含まれる可塑剤は、上記熱可塑性樹脂層に可塑剤を含む場合は、上記熱可塑性樹脂層に含まれる可塑剤と同一であってもよく、異なっていてもよい。【００６１】
上記第１の樹脂層及び第２の樹脂層は接着力調整剤を含むことが好ましい。上記接着力調整剤は特に限定されず、金属塩であることが好ましく、アルカリ金属塩、アルカリ土類金属塩及びマグネシウム塩からなる群から選択された少なくとも１種の金属塩であることが好ましい。上記金属塩は、カリウム及びマグネシウムの内の少なくとも１種の金属を含むことが好ましい。上記金属塩は、炭素数２〜１６の有機酸のアルカリ金属塩又は炭素数２〜１６の有機酸のアルカリ土類金属塩であることがより好ましく、炭素数２〜１６のカルボン酸マグネシウム塩又は炭素数２〜１６のカルボン酸カリウム塩であることが更に好ましい。上記炭素数２〜１６のカルボン酸マグネシウム塩及び上記炭素数２〜１６のカルボン酸カリウム塩としては特に限定されないが、例えば、酢酸マグネシウム、酢酸カリウム、プロピオン酸マグネシウム、プロピオン酸カリウム１９、２−エチルブタン酸マグネシウム、２−エチルブタン酸カリウム、２−エチルヘキサン酸マグネシウム及び２−エチルヘキサン酸カリウム等が挙げられる。【００６２】
上記接着力調整剤の含有量は特に限定されないが、上記ポリビニルアセタール１００重量部に対する好ましい下限が０．０００５重量部、好ましい上限が０．０５重量部である。上記接着力調整剤の含有量が０．０００５重量部以上であると、合わせガラスの耐貫通性が高くなる。上記接着力調整剤の含有量が０．０５重量部以下であると、合わせガラス用中間膜の透明性がより一層高くなる。上記接着力調整剤の含有量のより好ましい下限は０．００２重量部、より好ましい上限は０．０２重量部である。
第１の樹脂層の耐湿性が高くなることから、第１，２の樹脂層中のアルカリ金属、アルカリ土類金属及びマグネシウムの含有量の合計は３００ｐｐｍ以下であることが好ましい。例えば、上記アルカリ金属、アルカリ土類金属及びマグネシウムは、上記接着力調整剤に由来する金属として含んでもよく、ポリビニルアセタールを合成する際に用いる中和剤に由来する金属として含んでもよい。第１，２の樹脂層中のアルカリ金属、アルカリ土類金属及びマグネシウムの含有量の合計は２００ｐｐｍ以下であることがより好ましく、１５０ｐｐｍ以下であることが更に好ましく、１００ｐｐｍ以下であることが特に好ましい。【００６３】
本発明の合わせガラス用中間膜に遮熱性が要求される場合には、上記熱可塑性樹脂層、上記第１の樹脂層及び第２の樹脂層のいずれか１層に熱線吸収剤を含有させてもよい。あるいは、上記熱可塑性樹脂層、上記第１の樹脂層及び第２の樹脂層以外に、更に、熱線吸収剤を含有する熱線遮蔽層を積層してもよい。【００６４】
上記熱線吸収剤は、赤外線を遮蔽する性能を有すれば特に限定されないが、錫ドープ酸化インジウム（ＩＴＯ）粒子、アンチモンドープ酸化錫（ＡＴＯ）粒子、アルミニウムドープ酸化亜鉛（ＡＺＯ）粒子、インジウムドープ酸化亜鉛（ＩＺＯ）粒子、錫ドープ酸化亜鉛粒子、珪素ドープ酸化亜鉛粒子、６ホウ化ランタン粒子及び６ホウ化セリウム粒子からなる群より選択される少なくとも１種が好適である。【００６５】
本発明の合わせガラス用中間膜は、遮音性能を向上させる目的で、更に、遮音層を有してもよい。上記熱可塑性樹脂層、上記第１の樹脂層及び第２の樹脂層のいずれか１層に遮音性を付与し、遮音層としてもよく、上記熱可塑性樹脂層、上記第１の樹脂層及び第２の樹脂層以外に、更に、遮音層を積層してもよい。【００６６】
上記遮音層は、例えば、上記ポリビニルアセタール１００重量部に対して上記可塑剤を５０〜８０重量部含む層等が挙げられる。上記遮音層はポリビニルアセタールを含むことが好ましく、ポリビニルブチラールを含むことがより好ましい。上記遮音層に含まれる上記ポリビニルアセタールは、水酸基量が２０〜２８モル％の範囲内であることが好ましい。上記遮音層に含まれる上記ポリビニルアセタールは、アセチル基量が８〜３０モル％であるポリビニルアセタールＡ、アセチル基量が０モル％を超え５モル％未満、かつアセタール化度が７０〜８５モル％であるポリビニルアセタールＢ、又は、アセチル基量が５モル％以上８モル％未満、かつアセタール化度が６５〜８０モル％であるポリビニルアセタールＣであってもよい。【００６７】
本発明の合わせガラス用中間膜が、一対のガラス板の間に積層されている合わせガラスもまた、本発明の１つである。
上記ガラス板は、一般に使用されている透明板ガラスを使用することができる。例えば、フロート板ガラス、磨き板ガラス、型板ガラス、網入りガラス、線入り板ガラス、着色された板ガラス、熱線吸収ガラス、熱線反射ガラス、グリーンガラス等の無機ガラスが挙げられる。また、ガラスの表面に紫外線遮蔽コート層が形成された紫外線遮蔽ガラスも用いることができる。更に、上記ガラス板としてポリエチレンテレフタレート、ポリカーボネート、ポリアクリレート等の有機プラスチックス板を用いることもできる。
上記ガラス板として、２種類以上のガラス板を用いてもよい。例えば、透明フロート板ガラスと、グリーンガラスのような着色されたガラス板との間に、本発明の合わせガラス用中間膜を積層した合わせガラスが挙げられる。また、上記ガラス板として、２種以上の厚さの異なるガラス板を用いてもよい。  
【発明の効果】
【００６８】
本発明によれば、透明性が高く、かつ、害虫の飛来を防止することができる合わせガラス用中間膜、及び、該合わせガラス用中間膜を含む合わせガラスを提供することができる。
【発明を実施するための形態】
【００６９】
以下に実施例を挙げて本発明の態様を更に詳しく説明するが、本発明はこれら実施例にのみ限定されない。
【００７０】
（実施例１）
（１）熱可塑性樹脂層を形成する樹脂組成物
トリエチレングリコールジ−２−エチルヘキサノエート（３ＧＯ）４０重量部に、紫外線吸収剤としてベンゾトリアゾール化合物（ＢＡＳＦジャパン社製「Ｔｉｎｕｖｉｎ３２６」）０．２重量部、多価金属を含む化合物として酢酸マグネシウム四水和物を加え、混合して、可塑剤溶液を調製した。得られた可塑剤溶液の全量と、重合度が１７００であるポリビニルアルコールをｎ−ブチルアルデヒドでアセタール化することにより得られたポリビニルブチラール（アセチル基量０．９ｍｏｌ％、水酸基量３０．６ｍｏｌ％、ブチラール化度６８．５ｍｏｌ％）１００重量部とをミキシングロールで充分に混練することにより、熱可塑性樹脂層を形成する樹脂組成物を調製した。なお、合わせガラス用中間膜中のマグネシウム元素の濃度が１６０ｐｐｍとなるように、トリエチレングリコールジ−２−エチルヘキサノエート（３ＧＯ）に酢酸マグネシウム四水和物を添加した。
【００７１】
（２）一般式（３）で表される構造を有する化合物を含む塗布液の調整
テトラヒドロフラン５０重量％とエタノール５０重量％とを含む溶媒に、一般式（３）で表される構造を有する化合物であるジエチル−２，５−ジヒドロキシテレフタレート（Ａｌｄｒｉｃｈ社製「２，５−ジヒドロキシテレフタル酸ジエチル」）を２．５重量％となるように溶解させ、塗布液を調整した。
【００７２】
（３）合わせガラス用中間膜の製造
熱可塑性樹脂層を形成する樹脂組成物を、押出機を用いて押出し、熱可塑性樹脂層を得た。得られた熱可塑性樹脂層の一方の表面（最も面積が広い面）に、ポリビニルブチラール１００重量部に対して、一般式（３）で表される構造を有する化合物であるジエチル−２，５−ジヒドロキシテレフタレート（Ａｌｄｒｉｃｈ社製、「２，５−ジヒドロキシテレフタル酸ジエチル」）の含有量が０．５重量部となるように、溶液を塗布した。溶液が塗布された熱可塑性樹脂層を１００℃のオーブンで９０分間加熱し、溶剤を揮発させ、合わせガラス用中間膜を作成した。合わせガラス用中間膜を目視で観察したところ、色目が変化したことから、一般式（１）で表される構造を有する化合物が得られたと考えられる。合わせガラス用中間膜の厚みは８００μｍであった。
【００７３】
（４）合わせガラスの製造
得られた合わせガラス用中間膜を縦５０ｃｍ×横５０ｃｍに切断した。切断後の合わせガラス用中間膜を、縦５０ｃｍ×横５０ｃｍの一対のクリアガラス（厚み２．５ｍｍ）の間に積層し、積層体を得た。得られた積層体を、真空ラミネーターにて９０℃下、３０分保持しつつ真空プレスを行い圧着した。圧着後１４０℃、１４ＭＰａの条件でオートクレーブを用いて２０分間圧着を行い、合わせガラスを得た。
【００７４】
（実施例２〜８）
熱可塑性樹脂層を形成する樹脂組成物の組成や、塗布液の組成を表１のようにした以外は、実施例１と同様に合わせガラス用中間膜及び合わせガラスを得た。
【００７５】
（比較例１）
溶液を塗布しなかった以外は実施例１と同様に合わせガラス用中間膜及び合わせガラスを得た。
【００７６】
（評価）
実施例、及び、比較例で得られた合わせガラスについて、以下の方法で評価を行った。
【００７７】
（１）分光透過率の評価
分光光度計（日立ハイテクノロジーズ社製、Ｕ−４１００）を使用して、ＪＩＳ  Ｒ  ３１０６に準拠して、得られた合わせガラスの３７０ｎｍ、３９０ｎｍ、４１０ｎｍ、４５０ｎｍ、４６０ｎｍ、４７０ｎｍ、４８０ｎｍ、４９０ｎｍ、及び、５００ｎｍの透過率を測定した。
【００７８】
（２）可視光線透過率の評価
分光光度計（日立ハイテクノロジーズ社製、Ｕ−４１００）を使用して、ＪＩＳ  Ｒ  ３１０６に準拠して、得られた合わせガラスの可視光線透過率を測定した。
【００７９】
（３）羽虫誘引数の評価
得られた合わせガラス（縦５０ｃｍ×横５０ｃｍ）の片面のガラス表面に透明粘着剤を塗布した。透明粘着剤を塗布していないガラス側にハロゲンランプを設置し、白色光を照射した状態で、屋外（積水化学工業滋賀水口工場内：２０１３年８月）に１時間（２０時〜２１時）放置した。放置後に透明粘着剤に付着した羽虫の数を数えた。
【００８０】
【表１】
2014051142.tif 000007
【産業上の利用可能性】
【００８１】
本発明によれば、透明性が高く、かつ、害虫の飛来を防止することができる合わせガラス用中間膜、及び、該合わせガラス用中間膜を含む合わせガラスを提供することができる。
【国際調査報告】
2014051142.tif 000012
2014051142.tif 000013
2014051142.tif 000014
2014051142.tif 000015